(57)【特許請求の範囲】
【請求項１】
合成繊維マルチフィラメントと弾性繊維とから交編された編物（Ｋ）の一面にストレッチ性樹脂フィルムが貼り合わされた積層体布帛のストレッチ性樹脂フィルム層側に、裏地用の編物（Ｂ）が、編物（Ｋ）のパーツが縫い合わされる部分に、総裏地として縫い合わされて取り付けられていることを特徴とするフィットネス水着。
【請求項２】
前記ストレッチ性樹脂フィルムの厚さが１５〜１００μｍであることを特徴とする請求項１に記載のフィットネス水着。
【請求項３】
前記編物（Ｂ）が、合成繊維マルチフィラメントからなるポリエステル系繊維、ポリアミド系繊維およびポリプロピレン系繊維の内の少なくとも一種から形成されたことを特徴とする請求項１または２に記載のフィットネス水着。
【請求項４】
前記積層体布帛のタテ方向とヨコ方向の平均伸長率が５５％以上、平均伸長回復率が８０％以上であることを特徴とする請求項１〜３のいずれかに記載のフィットネス水着。
【請求項５】
前記積層体布帛の目付が１７０〜３２０ｇ／ｍ２であることを特徴とする請求項１〜４のいずれかに記載のフィットネス水着。
【請求項６】
前記積層体布帛の厚さが０．６〜１．０ｍｍであることを特徴とする請求項１〜５のいずれかに記載のフィットネス水着。
【請求項７】
前記積層体布帛と裏地が、１４５〜１７５ｃｍの身長の女性に対し、５０〜８５％の被覆率であることを特徴とする請求項１〜６のいずれかに記載のフィットネス水着。
【発明の詳細な説明】
【技術分野】
【０００１】
本発明は、フィットネス水着に関し、さらに詳しくは、水中での保温効果が高いため、運動量が少なくても身体が冷え難く、また、運動量が少なくても発汗促進効果が期待できるフィットネス水着に関するものである。
【背景技術】
【０００２】
近年、美容・健康への欲求の高まり、２００８年度から４０歳以上の健診・保険指導の義務付け、さらには団塊世代の健康志向の高まりなどから、気軽な運動としての水中ウォーキングや水中エアロビクスへの人気とその効果が認められてきている。
【０００３】
これらの運動に着用される水着としては、ほとんどは従来からの遊泳水着や競泳水着を着用して行われているのが一般的である。
【０００４】
一方、水中運動の効果を高めるために、合成繊維マルチフィラメントを主体とする編地からなり、編地裏面が高低差を有する凹凸部を有し、かつ、濡れ時における編地裏面の保水率を規定した水着用編地の発明が提案されている（特許文献１）。
【０００５】
しかし、この発明は、プールなどから上がった後の身体の冷感を軽減するためのものであり、水中での冷感を軽減するものではない。
【０００６】
さらに、水中ウォーキング等の水中フィットネス運動をする際に、身体の負担を小さくしつつ運動効果を高めるための水着として、合成繊維と弾性繊維とを含む編物からなる水着であって、下腿部から上腿部へ着圧を徐々に高めていき、着圧と水圧の相乗効果で静脈の血流を促し、血液循環機能を高める効果を狙った水着の発明が提案されている（特許文献２）。
【０００７】
この発明も運動効果を高める効果は有るものの、水中での冷感を軽減するものではない。
【０００８】
また、水中での軽い運動を行う場合に好適な水着であって、保温性に優れた水着として、水着用布帛が表層、中間層、裏層からなり、該中間層が気液不透過性の樹脂フィルムからなる三層構造体の布帛からなる水着の発明が各種提案されている（特許文献３〜特許文献６）。
【０００９】
しかし、これらの発明は、三層構造体の布帛からなるため、水着が重く、粗硬感も有り、また布帛の伸長率が低いことから動き難く、疲れ易いものである。また、図３に示すように、三層の貼り合わせ構造体であるため、肌面（Ｓ）とフィットネス水着（Ｍ）との間隔が広がり易い。このため、この間隔である水層部（Ｗ）での対流が起き易いことから体温での温水層形成の効率が劣ることになる。
【００１０】
また、三層の貼り合わせ構造体のため、布帛のストレッチ性と身体へのフィット感が劣ると共に、重く感じ、粗硬感も有り、かつ、動き難いフィットネス水着となる。
【００１１】
これは、編物と防水性樹脂フィルムの貼り合わせ層が増す毎に、接着剤が編物内部まで浸透し、各編物を構成する単繊維同士まで接着されるため、貼り合わされた布帛はさらに重くなると共に、ストレッチ性は大幅に低下することになるという問題を有する。
【００１２】
また、一般的な遊泳水着や競泳水着に比べて保温性は有るものの、まだ満足されるものではない。
【００１３】
一方、スクーバダイビング、スキンダイビング、サーフィン、ウィンドサーフィンなどの水中スポーツ着としてのウェットスーツが有る。
【００１４】
このウェットスーツの素材は、内部に気泡を含むクロロプレンゴム製の生地からできた身体に密着する衣服であり、冬場でも身体の保温性を保つと共に、危険な岩場などから身体を守る、一種の保護スーツである。
【００１５】
クロロプレンゴムの厚みは通常２〜７ｍｍであり、このゴムの肌面側に肌触りを良くするために伸縮性のよい編物を貼り合わせたタイプが多い。
【００１６】
ウェットスーツは、冬場の海水中でも保温性に優れており、また、岩場などから身体を保護する安全性にも優れている反面、フィットネス水着に比べて素材が厚く、重く、ストレッチ性にも劣ることから動き難く、着脱もし難いという問題が有り、フィットネス水着のように、プールなどで気軽に運動用として使用できるものではない。
【００１７】
このようなことから、動き易く、着脱し易く、かつ、水中での保温効果が満足され、運動量が少なくても身体が冷え難く、また、運動量が少なくても発汗促進効果が期待できるフィットネス水着が未だ提案されていない。
【先行技術文献】
【特許文献】
【００１８】
【特許文献１】特開平１０−２９８８５４号公報
【特許文献２】特開２００８−７８６３号公報
【特許文献３】特開２０１０−１１６６５３号公報
【特許文献４】特開２００３−２３９１１３号公報
【特許文献５】実用新案登録第３０６７６１７号公報
【特許文献６】特開平８−１９７６５９号公報
【発明の概要】
【発明が解決しようとする課題】
【００１９】
本発明は、前述のような従来の発明からなるフィットネス水着による欠点を解消し、フィットネス水着に必用とされる伸長率、目付、厚さ、動き易さ、使用耐久性、機械強度、審美性等を満足させると同時に、動き易く、着脱し易く、かつ水中での保温効果を高め、運動量が少なくても身体が冷え難く、また、運動量が少なくても発汗促進効果が期待できるフィットネス水着を提供することを目的とする。
【課題を解決するための手段】
【００２０】
上記課題を解決するために、本発明は次の構成を有する。すなわち、
（１）合成繊維マルチフィラメントと弾性繊維とから交編された編物（Ｋ）の一面にストレッチ性樹脂フィルムが貼り合わされた積層体布帛のストレッチ性樹脂フィルム層側に、裏地用の編物（Ｂ）が、編物（Ｋ）のパーツが縫い合わされる部分に、総裏地として縫い合わされて取り付けられていることを特徴とするフィットネス水着。
【００２１】
（２）前記ストレッチ性樹脂フィルムの厚さが１５〜１００μｍであることを特徴とする前記（１）に記載のフィットネス水着。
【００２２】
（３）前記編物（Ｂ）が、合成繊維マルチフィラメントからなるポリエステル系繊維、ポリアミド系繊維およびポリプロピレン系繊維の内の少なくとも一種から形成されたことを特徴とする前記（１）または（２）に記載のフィットネス水着。
【００２３】
（４）前記積層体布帛のタテ方向とヨコ方向の平均伸長率が５５％以上、平均伸長回復率が８０％以上であることを特徴とする前記（１）〜（３）のいずれかに記載のフィットネス水着。
【００２４】
（５）前記積層体布帛の目付が１７０〜３２０ｇ／ｍ２であることを特徴とする前記（１）〜（４）のいずれかに記載のフィットネス水着。
【００２５】
（６）前記積層体布帛の厚さが０．６〜１．０ｍｍであることを特徴とする前記（１）〜（５）のいずれかに記載のフィットネス水着。
【００２６】
（７）前記積層体布帛と裏地が、１４５〜１７５ｃｍの身長の女性に対し、５０〜８５％の被覆率であることを特徴とする前記（１）〜（６）のいずれかに記載のフィットネス水着。
【発明の効果】
【００２７】
本発明に係わるフィットネス水着は、フィットネス水着に必用とされる伸長率、目付、厚さ、動き易さ、使用耐久性、機械強度、審美性等を保持したまま、水中での運動がし易く、かつ保温効果が高く、運動量が少なくても身体が冷え難く、また、運動量が少なくても発汗促進効果が期待できるフィットネス水着を効率よく低コストで提供することができる。
【図面の簡単な説明】
【００２８】
【図１】（イ）は本発明のフィットネス水着（Ｍ）を着用した場合の概念断面図、（ロ）は従来からの一般的な水着（競泳水着または遊泳水着）（Ａ）を着用した場合の概念断面図
【図２】本発明のフィットネス水着用素材の断面構造模式図
【図３】比較例３におけるフィットネス水着の断面構造模式図
【図４】本発明のフィットネス水着の一例を示す表側面と肌側面の外観図
【図５】日本人女性２０〜２９歳における身体と各部位別長さとの関係模式図
【図６】一般水着の模式図を示し、かつ実施例４におけるフィットネス水着の模式図
【図７】本発明の一態様を示し、かつ実施例１と２におけるフィットネス水着の模式図
【図８】本発明の一態様を示し、かつ実施例３におけるフィットネス水着の模式図
【図９】本発明品と従来品のフィットネス水着着用における直腸温（深部体温）の時間変化例を示すグラフ図
【発明を実施するための形態】
【００２９】
まず、図１の（イ）と（ロ）に基づき本発明の考え方の概念を説明する。
【００３０】
図１（イ）は本発明のフィットネス水着（Ｍ）を着用した場合の概念図である。
【００３１】
図１（イ）において、フィットネス水着（Ｍ）は防水性が有るため、水着（Ｍ）の着用者がプールに入った時、例えば、図７の様な水着（図４と同様な水着）ならば、水着上着部（Ｍ１）の両袖部と裾部および水着パンツ部（Ｍ２）の両裾部から水着内部へ進入する水以外に、水着（Ｍ）の表側を通じて内側へ体温より低いプール水の出入りがない。
【００３２】
また、図６の様な水着ならば、水着（Ｍ）の首周り部と両腕の付け根部および両大腿付け根部から水着内部へ進入する水以外に、水着（Ｍ）の表側を通じて内側へ体温より低いプール水の出入りがない。
【００３３】
このため、身体（Ｓ）が物質を代謝して熱を発生する熱産生（Ｊ）が、身体（Ｓ）の熱を外部に放散する熱放散（Ｘ）より大きくなる。この結果、身体（Ｓ）とフィットネス水着（Ｍ）との間に、前記の水着内部へ進入した水により形成された水層（Ｗ）は、体温により暖められた温水層となる。さらには、体温が上昇し、温熱性発汗を促進することになる。
【００３４】
すなわち、水着内側の保温性が高まり、かつ、発汗促進効果が得られる一連の現象は、(1)熱放散量の抑制（熱産生＞＞熱放散）、(2)身体と水着間の水層水温の上昇、(3)体温の上昇、(4)発汗の促進である。
【００３５】
これに対し、図１（ロ）は従来からの一般的な水着（競泳水着または遊泳水着）（Ａ）を着用した場合の概念図である。
【００３６】
図１（ロ）において、水着（Ａ）は透水性が有るため、水着（Ａ）の内側へ体温より低いプール水の出入りが有る。このため、身体（Ｓ）の熱産生（Ｊ）より、身体（Ｓ）からの熱放散（Ｘ）が大きくなる。この結果、身体（Ｓ）と水着（Ａ）との間の水層（Ｗ）は、体温により暖められることはない。さらには、体温が下がり寒さを感じることになる。
【００３７】
次に、図２に基づき本発明のフィットネス水着（Ｍ）の断面構造概要について、前記の特許文献３、４、５、６をモデルとする図３を参考比較にして説明する。
【００３８】
図２におけるフィットネス水着（Ｍ）は、従来からの一般的な水着に使用される編物（Ｋ）の一面にストレッチ性樹脂フィルム（Ｆ）が貼り合わされ、さらに該ストレッチ性樹脂フィルム（Ｆ）における編物（Ｋ）を貼り合わせた側とは反対側の肌面（Ｓ）側に、編物（Ｂ）が裏地として縫い糸（Ｙ）にて縫い合わされて取り付けられている。
【００３９】
このストレッチ性樹脂フィルム（Ｆ）が貼り合わされた側、すなわち裏地の編物（Ｂ）が縫い合わされて取り付けられている側が、フィットネス水着（Ｍ）の内側面（肌側面）となる。
【００４０】
ここで、編物（Ｂ）が裏地として縫い糸（Ｙ）にて縫い合わされて取り付けられているため、肌面（Ｓ）と編物（Ｋ）とストレッチ性樹脂フィルム（Ｆ）の貼合わせ積層体の間の水層部（図１のＷ）が裏地である編物（Ｂ）で肌面（Ｓ）周りを狭く２分割（図１のＷ１とＷ２）された状態となる。このため、この水層部内（図１のＷ）での水の対流が起き難く、体温で水層部が効率良く暖められ、かつ、保持され、裏地である編物（Ｂ）で狭く分割（図１のＷ１とＷ２）された温水層が形成される。
【００４１】
また、編物（Ｋ）とストレッチ性樹脂フィルム（Ｆ）の貼合わせ二層体と裏地である編物（Ｂ）が貼合わせではなく、縫い糸（Ｙ）にて縫い合わされて取り付けられているため、表地となるこの貼合わせ二層体と裏地である編物（Ｂ）の各々は軽く、柔らかく、ストレッチ性が有ることから、身体へのフィット感も有り、軽く、動き易いフィットネス水着（Ｍ）となる。
【００４２】
一方、図３におけるフィットネス水着（Ｍ）は、一般的な水着に使用される編物（Ｋ）の一面にストレッチ性樹脂フィルム（Ｆ）が貼り合わされ、さらに、該ストレッチ性樹脂フィルム（Ｆ）層側に編物（Ｂ）が裏地として貼り合わされた三層貼り合わせ構造体である。このため、前記図２の構造体に比べ、肌面（Ｓ）とフィットネス水着（Ｍ）との間の水層部（Ｗ）での対流が起き易いことから体温での温水層形成の効率が劣ることになる。      
【００４３】
また、三層貼り合わせ構造体のため、布帛のストレッチ性と身体へのフィット感が劣ると共に、重く感じ、粗硬感も有り、かつ、動き難いフィットネス水着となる。
【００４４】
これは、貼り合わせ層が増す毎に、接着剤が編物内部まで浸透し、各編物を構成する単繊維同士まで接着されるため、貼り合わされた布帛はさらに重くなると共に、ストレッチ性は大幅に低下することになる。
【００４５】
図４に本発明の一例であるフィットネス水着の表側面と肌側面の外観図を示す。この水着のデザインは、後述する図７に対応し、水着上着部が半袖タイプ、水着パンツ部がハーフパンツタイプである。
【００４６】
このフィットネス水着上着部（Ｍ１）は前記編物（Ｋ）とストレッチ性樹脂フィルムを貼り合わせた積層体布帛の内側に裏地用の編物（Ｂ）が縫い合わされて総裏地として取り付けられている。同様にフィットネス水着パンツ部（Ｍ２）も同様に積層体布帛の内側面（肌側面）に裏地用の編物（Ｂ）が同様に縫い合わされて総裏地として取り付けられている。
【００４７】
上記本発明の考え方の概念を基に、以下、その考え方を具体的な水着に取り入れたフィットネス水着について詳細に説明する。
【００４８】
なお、裏地用編物（Ｂ）が裏地として縫い糸（Ｙ）にて縫い合わされて取り付けられている手法について、図４を参考に説明する。
【００４９】
図４の上着部（Ｍ１）における裏地用編物（Ｂ）は、表地となる編物（Ｋ）とストレッチ性樹脂フィルムを貼り合わせた積層体布帛の内側における左右前身頃の襟首部、前端部、裾端部、脇部および後身頃の襟首部、両脇部、裾端部の各々を縫い糸（Ｙ）にて縫い合わされて取り付けられている。
【００５０】
また、両袖部における裏地用編物（Ｂ）は、各袖ぐり部と袖端部の各々を縫い糸（Ｙ）にて縫い合わされて総裏地として取り付けられている。
【００５１】
すなわち、縫い合わされた各端部以外は、表地と裏地用編物（Ｂ）は分離されている形態となる。これは秋冬用の紳士ジャケットの総裏地が、縫い合わされて取り付けられる手法に類似したものである。
【００５２】
一方、水着パンツ部（Ｍ２）における裏地用編物（Ｂ）は、前身頃部と後身頃部における胴回り部と両足裾周り部および両脇部等の表地パーツが縫い合わされる部分に裏地用編物（Ｂ）が縫い糸（Ｙ）にて縫い合わされて総裏地として取り付けられている。
【００５３】
なお、縫い糸（Ｙ）の糸種は特に限定されるものではないが、通常はポリエステル系繊維やポリアミド系繊維からなるミシン糸が使用される。
【００５４】
本発明のフィットネス水着は、合成繊維マルチフィラメントと弾性繊維とから交編された編物（Ｋ）の一面に樹脂フィルムが貼り合わされた積層体布帛のストレッチ樹脂フィルム層側に、裏地用編物（Ｂ）が裏地として縫い合わされて取り付けられているものである。
【００５５】
本発明を構成する編物（Ｋ）は、合成繊維マルチフィラメントと水着としてのストレッチ性を得るための弾性繊維とから交編されたものからなる。
【００５６】
該編物（Ｋ）を構成する合成繊維マルチフィラメントが、ポリエステル系繊維、ポリアミド系繊維およびポリプロピレン系繊維の内の少なくとも一種から選択されたものを使用することが好ましいものである。
【００５７】
すなわち、合成繊維マルチフィラメントとしては、ポリエチレンテレフタレート、ポリトリメチレンテレフタレートおよびポリブチレンテレフタレートなどの芳香族ポリエステル系繊維、芳香族ポリエステルに第三成分を共重合した芳香族ポリエステル系繊維、Ｌ-乳酸を主成分とするもので代表される脂肪族ポリエステル系繊維、ナイロン６やナイロン６６などのポリアミド系繊維、ポリプロピレン系繊維などの合成繊維などが挙げられる。
【００５８】
本発明では、これらの合成繊維を単独または２種以上の混合物として使用することができるが、ポリエステル系繊維またはポリアミド系繊維を主成分にした繊維が好ましい。
【００５９】
なお、ポリエステル系繊維を採用する場合、通常のポリエステル系繊維は一般に分散染料を用いて染められるが、分散染料はポリウレタン系繊維に汚染してしまうため、最終製品において色移り等の堅牢度不良を発生させることがある。そのためカチオン染料で染色することの出来るカチオン可染型ポリエステル系繊維を用いることがより好ましい。
【００６０】
また、本発明に用いられる合成繊維は、通常のフラットヤーン以外に、仮撚り加工糸、流体攪乱加工糸（“タスラン”（登録商標）加工糸など）、混繊糸等のフィラメントヤーンであってもよい。
【００６１】
合成繊維の糸形態としてはモノフィラメントではなく、マルチフィラメントを用いるものである。モノフィラメントの場合は肌触りが悪く、着用感に劣るものとなる。
【００６２】
マルチフィラメントのフィラメント数としては、５〜１００フィラメントが好ましく、２４〜７２フィラメントがより好ましい。このフィラメント数が、５フィラメント未満では風合いが粗硬気味となり好ましくない。また、１００フィラメントを超えるとスナッグ、ピリング等の物性が劣ることになり好ましくない。
【００６３】
一方、単繊度としては、０．５〜５．５デシテックスが好ましく、０．５〜３．０デシテックスがより好ましい。単繊度が０．５デシテックス未満ではスナッグ、ピリング等の物性が劣ることになり好ましくない。また、５．５デシテックスを超えると風合いが粗硬気味となり好ましくない。
【００６４】
糸の太さも特に限定されることなく、総繊度が３３デシテックスから１１０デシテックスまで好ましく使用することができ、特に、３３デシテックスから５５デシテックスまでがより好ましく使用することができる。総繊度が３３デシテックス未満ではフィットネス水着としての生地の厚さが薄くなり保温性に劣ることがあり好ましくない。また、破裂強力等の物性にも劣る場合がある。また、１１０デシテックスを越えると生地の目付が重くなり運動性に劣ることがあり好ましくない。
【００６５】
また、単繊維の断面形状は、丸断面、三角断面、Ｙ型断面、その他の異形断面などを限定されることなく用いることができる。
【００６６】
また、交編される弾性繊維について、ＪＩＳ規格によると、弾性繊維とは「ゴム状弾性を持っている繊維」（ＪＩＳ L ０２０４  ７４２）と定義されている。これに該当し、また、本発明に使用できる弾性繊維としては、ポリエステル系繊維、ポリアミド系繊維、ポリプロピレン系繊維等の通常の仮撚加工糸等も採用されるが、好ましくはポリウレタン系弾性繊維やポリエステル系弾性繊維、ポリエーテル・エステル系弾性繊維、ポリスチレン系弾性繊維あるいはポリトリメチレンテレフタレート複数成分同士のバイメタル構造に代表されるコンジュゲート繊維、ポリトリメチレンテレフタレートとポリエチレンテレフタレートとのコンジュゲート繊維等が採用できる。なかでも、ポリウレタン系弾性繊維が特に好ましく使用することができる。
【００６７】
さらに、プールで使用される水着であることから、耐塩素性ポリウレタン系弾性繊維であることがより好ましい。
【００６８】
この糸の太さも特に限定されることなく、繊度が２２デシテックスから８８デシテックスまで好ましく使用することができ、特に、３３デシテックスから５５デシテックスまでがより好ましく使用することができる。繊度か２２デシテックス未満では、フィットネス水着としての生地のパワーが弱くなることから生地の伸長回復率に劣ることになり好ましくない。また、８８デシテックスを越えると、生地のパワーが強くなり過ぎたり、目付が重くなり過ぎたりすることになり好ましくない。
【００６９】
弾性繊維と交編される編物（Ｋ）は、丸編地であるシングル丸編地やダブル丸編地、経編地であるシングルトリコット編地やダブルトリコット編地、シングルラッシェル編地やダブルラッシェル編地があり特に限定されるものではない。
【００７０】
また、編組織としては、丸編地の天竺組織、インターロック組織、ジャカード組織、経編地のハーフ組織、サテン組織、ジャカード組織などの編組織が適用され、特に限定されるものではないが、編地が薄くて安定性が有り、かつ、伸長率にも優れる点からポリウレタン系弾性繊維を交編したシングルトリコット編地のハーフ組織地を好ましく使用することができる。
【００７１】
製編された生機編地の精練や染色等の加工は、通常の水着用の編地の加工法に準じて行えばよい。また、染色段階での付帯加工として、撥水加工、防汚加工、抗菌加工、消臭加工、防臭加工、防カビ加工、紫外線吸収加工、さらに、後加工としてカレンダー加工、エンボス加工、シワ加工、プリント加工など要望に応じて適宜付与することが好ましい。
【００７２】
特に撥水加工を施すことにより、プールから上がった後に水着が水を含み難いことから身体の冷感を軽減させることができ、好ましく使用できる。
【００７３】
このようにして得られた編物（Ｋ）の一面にストレッチ性樹脂フィルムを貼り合わせて二層構造体布帛とする。
【００７４】
ストレッチ性樹脂フィルムとしては、ポリウレタン系樹脂フィルム、アクリル系樹脂フィルム、ポリ塩化ビニル系樹脂フィルム、ポリアミド系樹脂フィルム、ポリエステル系樹脂フィルムなどのストレッチ性を有するエラストマー樹脂フィルムなど、特に限定されるものではないが、ストレッチ性に優れたポリウレタン系樹脂フィルムを適用することが好ましい。
【００７５】
また、フィルム単体のストレッチ性としては、１００〜８００％有ることが好ましく、１５０〜６００％有ることがより好ましい。上記下限および上限のいずれかまたはいずれを組み合わせた範囲であってもよい。
【００７６】
１００％未満の場合は、後述する編地に貼り合わせた後の二層積層体布帛のタテ方向とヨコ方向の平均伸長率が５５％未満になる場合があり好ましくない。また、８００％を越えると、伸長率が大きすぎることから、編地との貼り合わせ加工時に、加工シワ等の加工ムラが発生し易く好ましくない。
【００７７】
なお、このストレッチ性の数値は、試験法ＡＳＴＭ-Ｄ-８８２法（２００９年度版）の引張り試験に基づく破断伸度を示すものである。
【００７８】
さらに、プールを中心に使用される水着であることから、耐塩素性フィルムであることがより好ましい。
【００７９】
また、フィルムにアルミやチタンなど金属の蒸着加工や着色加工が施されていることで、輻射熱反射保温性効果が訴求でき好ましく使用できる。
【００８０】
フィルムの厚さは特に限定されるものではないが、１５〜１００μｍが好ましく、１５〜５０μｍがより好ましく使用できる。上記下限および上限のいずれかまたはいずれを組み合わせた範囲であってもよい。この厚さが１５μｍ未満の場合は、編地に貼り合わせ加工時や水着とし着用時にフィルムの破れが発生し易く好ましくない。また、１００μｍを越えると布帛の厚さが過度に厚くなったりすることから好ましくない。
【００８１】
編物（Ｋ）の一面に前記のストレッチ性樹脂フィルムを貼り合わせるための接着剤は、特に限定されるものではなく、ポリエステル樹脂、ポリアミド樹脂、ポリウレタン樹脂、アクリル樹脂等の従来から使用されている熱可塑性樹脂接着剤を適宜選択して使用すればよい。
【００８２】
本発明のフィットネス水着のようにストレッチ性を要求されるものには、ポリウレタン樹脂が好ましく使用できる。
【００８３】
接着法も特に限定されるものではなく、水着の風合いを重視する場合はドット接着法を、編物（Ｋ）とフィルムとの剥離強力を重視する場合は全面接着法を採用すればよい。
【００８４】
この積層体布帛のタテ方向とヨコ方向の平均伸長率が５５％以上、平均伸長回復率が８０％以上であることが好ましい。
【００８５】
平均伸長率および平均伸長回復率は実施例に示す方法で測定することができるが、伸長率とは、編地の伸びの程度を表すものであり、この数値が大きい程、水着にして着用した時、水着を構成する編地が身体の動きに追従し易く、運動による激しい動きにも編地が追従し、動き易く、疲れ難い。
【００８６】
また、伸長回復率とは身体の動きで伸長した編地が、素早く元の状態に戻ろうとする回復程度を表すものであり、この数値が大きい程、水着として着用した時、水着がよりフィット性に富み、動き易い。
【００８７】
この伸長率と伸長回復率は編地のタテ方向とヨコ方向の各々の数値を平均して考える必要がある。これは、水着にして実際着用して動く場合、編地のタテ方向あるいはヨコ方向の一方向のみ伸長されるわけではなく、人間の身体の丸みに応じて三次元的に編地が伸長されるためである。この三次元的な伸長特性が編地のタテ方向とヨコ方向の平均した伸長率である平均伸長率、および平均伸長回復率と相関し、よく一致するものである。
【００８８】
本発明における編地のタテ方向およびヨコ方向の平均伸長率は、５５％以上が好ましく、６０％以上がより好ましく、７０％以上がさらに好ましい。平均伸長率が５５％未満であると水着として着用し、激しい運動を行った場合、身体の動きに水着が追従し難く、また、疲れ易いものとなり好ましくない。
【００８９】
また、本発明における編地のタテ方向およびヨコ方向の平均伸長回復率は、８０％以上が好ましく、８５％以上がより好ましく、９０％以上がさらに好ましい。平均伸長回復率が８０％未満であると運動などにより伸長された水着が伸ばされた状態となり、身体へのフィット感に劣ることから身体の動きに追従しにくくなる。また、フィットネス水着としての見映えにも劣ることになる。
【００９０】
本発明において積層体布帛の目付を１７０〜３２０ｇ／ｍ２とすることが好ましい。
１８０〜２８０ｇ／ｍ２とすることがより好ましい。目付を１７０ｇ／ｍ２以上とすることで、保温性を低下させることなく、水着としての防透け性効果も得ることができる。一方、３２０ｇ／ｍ２以下とすることで、重くなり過ぎないことから動きも妨げられず、フィットネス水着としての着用性も良好なものとなる。上記下限および上限のいずれかまたはいずれを組み合わせた範囲であってもよい。
【００９１】
本発明において積層体布帛の厚さを０．６〜１．０ｍｍとすることが好ましい。
０．７〜０．９ｍｍとすることがより好ましい。上記下限および上限のいずれかまたはいずれを組み合わせた範囲であってもよい。厚さを０．６ｍｍ以上とすることで、保温性を低下させることなく、水着としての防透け性効果も得ることができる。
【００９２】
一方、１．０ｍｍ以下とすることで、嵩張らず、動きも妨げられないことから着用性も良好なものとなる。
【００９３】
従来から使用されているフィットネス水着の裏地は、水着上着部は胸部に、水着パンツ部はクロッチ部のみに縫い合わされて取り付けられているのが一般的であるが、本発明のフィットネス水着の裏地は、水着上着部もパンツ部も肌側前面に総裏地として縫い合わされて取り付けられているものである。
【００９４】
この本発明の裏地用の編物（Ｂ）は、合成繊維マルチフィラメントからなるポリエステル系繊維、ポリアミド系繊維およびポリプロピレン系繊維の内の少なくとも一種から選択されたものを使用することが好ましいものである。
【００９５】
これらの合成繊維マルチフィラメントとしては、ポリエチレンテレフタレート、ポリトリメチレンテレフタレートおよびポリブチレンテレフタレートなどの芳香族ポリエステル系繊維、芳香族ポリエステルに第三成分を共重合した芳香族ポリエステル系繊維、Ｌ-乳酸を主成分とするもので代表される脂肪族ポリエステル系繊維、ナイロン６やナイロン６６などのポリアミド系繊維、ポリプロピレン系繊維などの合成繊維などが挙げられる。
これらの合成繊維を単独または２種以上の混合物として使用することができるが、ポリエステル系繊維またはポリアミド系繊維を主成分にした繊維が好ましい。
【００９６】
合成繊維の糸形態としてはモノフィラメントではなく、マルチフィラメントを用いるものである。モノフィラメントの場合は肌触りが悪く、着用感に劣るものとなる。
【００９７】
マルチフィラメントのフィラメント数としては、５〜１００フィラメントが好ましく、２４〜７２フィラメントがより好ましい。上記下限および上限のいずれかまたはいずれを組み合わせた範囲であってもよい。このフィラメント数が５フィラメント未満では裏地としての風合いが粗硬気味となることがあり、肌触りが劣ることから好ましくない。
【００９８】
また、１００フィラメントを超えるとスナッグ、ピリング等の物性が劣ることがあり好ましくない。
【００９９】
一方、単繊度としては、０．５〜５．５デシテックスが好ましく、０．５〜３．０デシテックスがより好ましい。単繊度が０．５デシテックス未満ではスナッグ、ピリング等の物性が劣ることになり好ましくない。また、５．５デシテックスを超えると裏地としての風合いが粗硬気味となり、肌触りが劣ることから好ましくない。
【０１００】
また、単繊維の断面形状は、丸断面、三角断面、Ｙ型断面、その他の異形断面などを限定されることなく用いることができる。
【０１０１】
糸の太さも特に限定されることなく、総繊度が２２デシテックスから８４デシテックスまで好ましく使用することができ、特に、２２デシテックスから５５デシテックスまでがより好ましく使用することができる。総繊度が２２デシテックス未満ではフィットネス水着用の裏地としての厚さが薄くなり保温性に劣ることになり好ましくない。また、破裂強力等の物性にも劣ることになる。また、８４デシテックスを越えると裏地の目付が重くなり運動性に劣ることになり好ましくない。
【０１０２】
この裏地用編物（Ｂ）は、編物（Ｋ）にストレッチ性樹脂フィルム（Ｆ）が貼り合わされた積層体布帛のストレッチ性に追従するために、弾性繊維と交編された裏地であることが好ましい。
【０１０３】
この裏地に使用できる弾性繊維としては、ポリエステル系繊維、ポリアミド系繊維、ポリプロピレン系繊維等の通常の仮撚加工糸等も採用されるが、好ましくはポリウレタン系弾性繊維やポリエステル系弾性繊維、ポリエーテル・エステル系弾性繊維、ポリスチレン系弾性繊維あるいはポリトリメチレンテレフタレート複数成分同士のバイメタル構造に代表されるコンジュゲート繊維、ポリトリメチレンテレフタレートとポリエチレンテレフタレートとのコンジュゲート繊維等が採用できる。なかでも、ポリウレタン系弾性繊維が特に好ましく使用することができる。さらに、プールで使用される水着であることから、耐塩素性ポリウレタン系弾性繊維であることがより好ましい。
【０１０４】
この糸の太さも特に限定されることなく、繊度が２２デシテックスから８８デシテックスまで好ましく使用することができ、特に、２２デシテックスから５５デシテックスまでがより好ましく使用することができる。繊度が２２デシテックス未満では、フィットネス水着用の裏地としてのパワーが弱くなることから裏地としての伸長回復性に劣ることになり好ましくない。また、８８デシテックスを越えると、裏地としてのパワーが強くなり過ぎたり、目付が重くなり過ぎたりすることになり好ましくない。
【０１０５】
この裏地のストレッチ性は、前記した水着の表地である積層体布帛のストレッチ性に追従できることが望ましいものである。このことから、裏地のタテ方向とヨコ方向の平均伸長率が５５％以上、平均伸長回復率が８０％以上であることが好ましい。
【０１０６】
したがって、裏地のタテ方向およびヨコ方向の平均伸長率は、５５％以上が好ましく、６０％以上がより好ましく、７０％以上がさらに好ましい。
【０１０７】
同様に、裏地のタテ方向およびヨコ方向の平均伸長回復率は、８０％以上が好ましく、８５％以上がより好ましく、９０％以上がさらに好ましいものである。
【０１０８】
裏地の平均伸長率と平均伸長回復率の測定法は、実施例に示す前記の積層体布帛の測定法と同様に行えばよい。
【０１０９】
弾性繊維と交編される裏地用編物（Ｂ）は、丸編地であるシングル丸編地やダブル丸編地、経編地であるシングルトリコット編地やダブルトリコット編地、シングルラッシェル編地やダブルラッシェル編地があり特に限定されるものではない。
【０１１０】
また、編組織としても裏地用編物として一般的に使用されているものであればよく、特に限定されるものではないが、丸編地の天竺組織、インターロック組織、メッシュ組織、経編地のハーフ組織、サテン組織、ダブルデンビー組織、マーキーゼット組織、クインズコード組織、メッシュ組織、パワーネット組織などの編組織が適用され、特に限定されるものではないが、編地が薄くて、軽量で安定性が有り、肌離れ性にも優れ、かつストレッチ性にも優れる点からポリウレタン系弾性繊維を交編したシングルトリコット編地のメッシュ組織地やシングルラッセル編地のパワーネット組織地を好ましく使用することができる。
【０１１１】
裏地用編物（Ｂ）の目付としては、６０〜１８０ｇ／ｍ２が好ましく、７０〜１５０ｇ／ｍ２がより好ましい。上記下限および上限のいずれかまたはいずれを組み合わせた範囲であってもよい。目付が６０ｇ／ｍ２未満となると水着用裏地としての破裂強力が劣り好ましくない。また、１８０ｇ／ｍ２を越えると重くなり過ぎ、動きづらくなることから好ましくない。
【０１１２】
裏地用編物（Ｂ）の厚さとしては、０．４〜０．８ｍｍとすることが好ましい。０．４〜０．６ｍｍとすることがより好ましい。厚さを０．４ｍｍ以上とすることで、保温性を低下させることがなく、好ましく使用できる。一方、０．８ｍｍ以下とすることで、嵩張らず、動きも妨げられないことから着用性も良好なものとなる。
【０１１３】
製編された裏地用生機編地の精練や染色等の加工は、通常の裏地用編物の加工法に準じて行えばよい。また、染色段階での付帯加工として、撥水加工、防汚加工、抗菌加工、消臭加工、防臭加工、防カビ加工など、編物裏地用としての要望に応じて適宜付与することが好ましい。
【０１１４】
特に撥水加工を施すことにより、プールから上がった後に水着が水を含み難いことから身体の冷感を軽減させることができ好ましく使用できる。
【０１１５】
本発明のフィットネス水着は、前記積層体布帛と裏地が、１４５〜１７５ｃｍの身長の女性に対し、５０〜８５％の被覆率であることが好ましいものである。好ましくは、バストサイズ７５〜９５ｃｍ、ウェストサイズ５５〜７５ｃｍ、ヒップサイズ７５〜９５ｃｍの女性に対し上記被覆率であることである。
【０１１６】
本発明のフィットネス水着の保温性は、水着を構成する素材、構造体、目付、厚さ以外に、水着を構成する素材が身体を覆う被覆率の影響が大きいものである。
【０１１７】
１４５〜１７５ｃｍの身長の女性に対し、５０％未満の被覆率では、図６に示すような従来からの一般水着のデザインに近くなり満足する保温性を得ることができない。一方、上限被覆率としては、頭部と足部を除いた８５％の被覆率となる。
【０１１８】
図５には発行元（社団法人）人間生活工学研究センターの「日本人の人体寸法データブック２００４−２００６」を参考として、日本人女性２０〜２９歳における身体の各部位別平均寸法の中からＨ、Ｅ、Ｄ、Ｃを示すと、Ｈ＝１，５８６ｍｍ、Ｅ＝１，３５１ｍｍ、Ｄ＝９３９ｍｍ、Ｃ＝６３１ｍｍとなる。ここで、
Ｈ：身長
Ｅ：頚側点（けいそくてん）から下腿最小囲（かたいさいしょうい）までの鉛直距離
Ｄ：頚側点（けいそくてん）から脛骨点（けいこつてん）までの鉛直距離
Ｃ：頚側点（けいそくてん）から恥骨点（ちこつてん）までの鉛直距離
である。
【０１１９】
また、身長（Ｈ）に対するＥ、Ｄ、Ｃの割合は、Ｅ＝（Ｅ／Ｈ）×１００＝８５．２％、Ｄ＝（Ｄ／Ｈ）×１００＝５９．２％、Ｃ＝（Ｃ／Ｈ）×１００＝３９．８％となる。
【０１２０】
なお、着用者の身長が１４５ｃｍ未満の場合や１７５ｃｍを越える場合は、前記の身体の各部位別平均寸法であるＥ、Ｄ、Ｃの数値が外れる場合が生じる。
【０１２１】
この被覆率は、頭部と足部および両腕部を除いたものであり、図５の体長方向である身長Ｈに対する着用時の水着の高さ方向における最大長さ、すなわち図６においては水着の長さＣ１、図７においては水着の長さＤ１、図８においては水着の長さＥ１の各々の割合をいう。
【０１２２】
図６は、身体の部位長Ｃに対応する水着であり、従来からの一般水着デザインの模式図を示し、身体への水着の被覆率は３９．８％である。
【０１２３】
図７は、身体の部位長Ｄに対応する本発明のフィットネス水着デザインの一態様模式図を示し、身体への水着の被覆率は５９．２％である。
【０１２４】
図８は、身体の部位長Ｅに対応する本発明のフィットネス水着デザインの一態様模式図を示し、身体への水着の被覆率は８５．２％である。
【０１２５】
ここで、図６の場合は、従来からの一般水着のデザインとほぼ同様のデザインであり、本発明の水着用素材を使用しても、水着の被覆率が３９．８％と少ないため、十分な保温性を得ることができない。
【０１２６】
図７の場合は、水着上着部が半袖タイプ、水着パンツ部がハーフパンツタイプであり、運動し易く、かつ、水着の被覆率も５９．２％と多いことから本発明の水着用素材を使用すれば十分な保温性を得ることができる。また、運動量が少なくても発汗促進効果が期待できるものである。
【０１２７】
さらに、図８の場合は、水着上着部が半袖タイプ、水着パンツ部がロングパンツタイプであり、前記の図７のハーフパンツに比べ、水着の被覆率が８５．２％と最も多いことから運動性は若干劣るものの、本発明の水着用素材を使用すれば十分な保温性を得ることができる。また、運動量が少なくても発汗促進効果が期待できるものである。
【実施例】
【０１２８】
以下、本発明を実施例および比較例を挙げてさらに具体的に説明するが、本発明はこれに限定されるものではない。なお、本発明で用いた評価は、それぞれ次の方法で行ったものである。
（１）編物または布帛の目付
染色加工上がりの編物または該編物とストレッチ性樹脂フィルムが貼り合わされた二層積層体布帛からタテ１００ｃｍ×ヨコ１００ｃｍの評価サンプルを３枚ずつ採取した後、重量を計量し、３枚の平均値（ｇ／ｍ2 ）で表した。
（２）編物または布帛の厚さ
ＪＩＳ（２０１０年度版）「織物及び編物の生地試験方法」であるＪＩＳ L １０９６Ａ法（ＪＩＳ法）に準じて行った。
【０１２９】
すなわち、試料の異なる５か所について厚さ測定器を用いて、一定時間及び一定圧力の下で厚さ（ｍｍ）を測り、その平均値を算出し、四捨五入して小数点以下２桁で表した。なお、測定時の一定圧力は、０．７ｋＰａとした。
（３）ストレッチ性樹脂フィルムの厚さ
ダイヤルシックネスゲージ（テトロック社製、１／１０００ｍｍダイヤルシックネスゲージ）を用い、試料の異なる１０ヵ所について厚さを測り、その平均値（μｍ）で表した。
（４）編物または布帛の伸長率
ＪＩＳ（２０１０年度版）「織物及び編物の生地試験方法」であるＪＩＳ L １０９６の「伸縮織物及び編物の伸縮性」の伸び率Ｄ法（編物の定荷重法）に準じて行った。
【０１３０】
なお、グラブ法の１４．７Ｎ（１．５ｋｇ）荷重時を採用し、試験条件は、サンプル幅１０ｃｍ×長さ１５ｃｍ、クランプ間隔７．６ｃｍ、引張速度１０ｃｍ／分。初荷重は２９ｍＮを加えた。
【０１３１】
試料のタテ方向及びヨコ方向の各々３回の試験結果（％）の平均値を算出し、四捨五入して小数点以下１桁で表した。
（５）編物または布帛のタテ方向とヨコ方向の平均伸長率
前記編物または布帛の伸長率のタテ方向及びヨコ方向の各々３回の試験結果（％）の平均値から、［タテ方向の試験結果の平均値（％）＋ヨコ方向の試験結果の平均値（％）］／２を算出し、織物のタテ方向とヨコ方向の平均伸長率（％）を四捨五入し小数点以下１桁で表した。
（６）編物または布帛の伸長回復率
ＪＩＳ（２０１０年度版）「織物及び編物の生地試験方法」であるＪＩＳ L １０９６の「伸長弾性率（伸長回復率）及び残留ひずみ率」のＤ法（繰返し定伸長法）に準じて行った。
【０１３２】
なお、前記（３）のグラブ法定荷重時の伸長率の８０％伸長率で繰返し５回後を採用し、試験条件は、サンプル幅１０ｃｍ×長さ１５ｃｍ、クランプ間隔７．６ｃｍ、引張速度１０ｃｍ／分。初荷重は２９ｍＮを加えた。
【０１３３】
試料のタテ方向及びヨコ方向の各々３回の試験結果（％）の平均値を算出し、四捨五入して小数点以下１桁で表した。
（７）編物または布帛のタテ方向とヨコ方向の平均伸長回復率
前記編物または布帛の伸長回復率のタテ方向及びヨコ方向の各々３回の試験結果（％）の平均値から、［タテ方向の試験結果の平均値（％）＋ヨコ方向の試験結果の平均値（％）］／２を算出し、織物のタテ方向とヨコ方向の平均伸長回復率（％）を四捨五入し小数点以下１桁で表した。
（８）直腸温（深部体温）の時間変化
１９〜２２歳の女性大学生５名が水着を着用し、室温２９〜３０℃、水温２８℃の屋内プールにて、水深１４０ｃｍの水中立位姿勢２０分間（安静状態）の直腸温（深部体温）を１分毎に２０分間測定した。直腸温は、サーミスター温度プローブ（ＹＳＩ社製）を直腸温計（ＹＳＩ４０００サーモメータ）に接続して連続表示させた。
（９）体重減少量（発汗量）
１９〜２２歳の女性大学生１２名が水着を着用し、室温２９〜３０℃、水温３１℃の屋内プールにて、水中ウォーキング（前進運動）を水深１２０ｃｍで４０分間行った。この水中ウォーキング前後の体重減少量を測り、被験者１２名の平均値（ｇ）を算出して表した。
（１０）フィットネス水着としての評価結果
○：フィットネス水着として非常に適していると判断されるもの
△：フィットネス水着としてやや不満足だが、使用できると判断されるもの
×：フィットネス水着として優れていないと判断されるもの
［実施例１］
フロント筬とバック筬の２枚筬からなる２８ゲージのシングルトリコット機を用い、フロント筬にポリエステル５６デシテックス２４フィラメントの三角断面糸であるフラットヤーン原糸（東レ（株）製“テトロン”（登録商標））を、また、バック筬に４４デシテックスのポリウレタン系弾性繊維（東レ・オペロンテックス（株）製“ライクラ”（登録商標））を配して、ハーフ編組織で編成した。各繊維の混率はポリエステルを８２％、ポリウレタン系弾性繊維を１８％とした。    
【０１３４】
その後、通常のポリエステルとポリウレタン系弾性繊維交編経編地の染色加工条件に準じて、リラックス・精練、中間セット、染色を行った後、最終仕上げセットを行い、目付２１５ｇ／ｍ2、厚さ０．７０ｍｍの編物を得た。この編物のタテ方向とヨコ方向の平均伸長率が１１６．１％、タテ方向とヨコ方向の平均伸長回復率が８４．４％であった。        
【０１３５】
この編物は、平均伸長率と平均伸長回復率にも優れ、また、生地目付、厚さも水着用として適しているため、通常の競泳水着用に多く使用されているものである。この編物を編物（Ｋ）とした。
【０１３６】
一方、この編物（Ｋ）の一面に、厚さ５０μｍのストレッチ防水性樹脂フィルムであるポリウレタン系樹脂フィルム膜をポリウレタン樹脂にて全面接着で貼り合わせ積層体布帛を得た。このポリウレタン系樹脂フィルム膜は、耐塩素性の無透湿透明膜でストレッチ性が４００％の膜を使用した。
【０１３７】
得られたこの積層体布帛は、目付２６３ｇ／ｍ2、厚さ０．７５ｍｍ、タテ方向とヨコ方向の平均伸長率が６３．５％、タテ方向とヨコ方向の平均伸長回復率が９２．１％であった。    
【０１３８】
次に裏地用編物を作製するために、フロント筬とミドル筬およびバック筬の３枚筬からなる２８ゲージのシングルトリコット機を用い、フロント筬とミドル筬にポリエステル５６デシテックス２４フィラメントの丸断面糸であるフラットヤーン原糸（東レ（株）製“テトロン” （登録商標））を、またバック筬に４４デシテックスのポリウレタン系弾性繊維（東レ・オペロンテックス（株）製“ライクラ” （登録商標））を配して、メッシュ編組織で編成した。各繊維の混率はポリエステルを８０％、ポリウレタン系弾性繊維を２０％とした。  その後、前記と同様に、通常のポリエステルとポリウレタン系弾性繊維交編経編地の染色加工条件に準じて、リラックス・精練、中間セット、染色を行った後、最終仕上げセットを行い、目付１９０ｇ／ｍ2、厚さ０．６５ｍｍのメッシュ編物を得た。この編物のタテ方向とヨコ方向の平均伸長率が１２０．５％、タテ方向とヨコ方向の平均伸長回復率が８２．３％であった。    
【０１３９】
このメッシュ編物は、平均伸長率と平均伸長回復率にも優れ、また、生地目付、厚さも裏地用として適しているため、通常のスポーツウエアの裏地用に多く使用されているものである。このメッシュ編物を裏地用編物（Ｂ）とした。
【０１４０】
次に、前記編物（Ｋ）の一面に、厚さ５０μｍの防水性樹脂フィルムであるポリウレタン系樹脂フィルム膜をポリウレタン樹脂にて全面接着で貼り合わせた積層体布帛を表地に、メッシュ編物の裏地用編物（Ｂ）を、図４の水着外観図のように総裏地として表地に縫い合わせて取り付け、図７の模式図の水着上着部（Ｍ１）が半袖タイプ、水着パンツ部（Ｍ２）がハーフパンツタイプで、かつ、水着の被覆率が５９．２％のフィットネス水着を試作した。
【０１４１】
この水着を１９〜２２歳の女性大学生５名が着用し、室温２９〜３０℃、水温２８℃の屋内プールにて、水深１４０ｃｍの水中立位姿勢の安静状態で直腸温（深部体温）を１分間毎に２０分間測定した。
【０１４２】
その代表実験結果例を図９に示す。被験者の水中での直腸温（深部体温）は、プールへ入水直後の３７．８℃に対し、２０分後は３７．６℃と僅か０．２℃の低下であった。
【０１４３】
すなわち、本発明品は、保温効果が高いため、水中での深部体温低下が少なく、余り寒さを感じていないことを示した。また、被験者５名の内、３名までが同様な傾向を示した。
【０１４４】
評価結果として、フィットネス水着として非常に適していると判断されるものであった。
【０１４５】
評価結果を表１に示す。
【０１４６】
［比較例１］
前記実施例１で作製したポリエステルを８２％とポリウレタン系弾性繊維を１８％交編した編物（Ｋ）を用い、実施例１と同じ図７の模式図のフィットネス水着上下を試作した。この水着は、素材、デザインとも一般に販売されているフィットネス水着とよく類似するものである。
【０１４７】
なお、裏地用編物（Ｂ）は、水着上着部は胸部に、水着パンツ部はクロッチ部のみに縫い合わせて取り付けた。
【０１４８】
この水着を実施例１と同じ女性大学生５名が着用し、同一のプール条件・試験条件で直腸温（深部体温）を１分間毎に２０分間測定した。
【０１４９】
その代表実験結果例を実施例１と同一の図９に示す。被験者の水中での直腸温（深部体温）は、プールへ入水直後の３７．８℃に対し、２０分後は３７．３℃と０．５℃の低下であり、直腸温（深部体温）としては大きな低下であった。
【０１５０】
すなわち、前記従来の類似品は、保温効果が低いため、水中での深部体温低下が大きく、寒さを感じていることを示している。また、被験者５名の内、３名までが同様な傾向を示した。
【０１５１】
評価結果として、フィットネス水着として優れていないと判断されるものであった。
【０１５２】
評価結果を表１に併せて示す。
【０１５３】
［実施例２］
実施例１と同一の、図７の模式図に基づく被覆率５９．２％の本発明品のフィットネス水着を、１９〜２２歳の女性大学生１２名が着用し、室温２９〜３０℃、水温３１℃の屋内プールにて、水深１２０ｃｍで時速３Ｋｍ／ｈｒの水中ウォーキングを４０分間行った。
【０１５４】
この水着を着用した被験者は、水中ウォーキング中の寒さを感じず、むしろ運動時間とともに暖かく感じるものであり、また、運動もし易いものであった。この結果、被験者１２名における水中ウォーキング前後の体重減少量の平均値は、２５０ｇであった。この体重減少量は、発汗量に相当するものである。
【０１５５】
総合評価として、フィットネス水着として非常に適していると判断されるものであった。
【０１５６】
評価結果を表１に併せて示す。
【０１５７】
［比較例２］
比較例１と同一の、図７の模式図に基づく被覆率５９．２％で素材、デザインとも一般に販売されているものと類似するフィットネス水着を、実施例２と同一の女性大学生１２名が着用し、また、実施例２と同一プール、同一条件にて、時速３Ｋｍ／ｈｒの水中ウォーキングを４０分間行った。
【０１５８】
この水着を着用して水中ウォーキングを行った結果、目付が軽く、薄いため、運動はし易いものの、運動時間とともに寒く感じるものであった。この結果、被験者１２名における水中ウォーキング前後の体重減少量の平均値は、１０１ｇであった。この体重減少量は、発汗量に相当するものである。
【０１５９】
総合評価として、フィットネス水着として優れていないと判断されるものであった。
【０１６０】
評価結果を表１に併せて示す。
【０１６１】
［実施例３］
実施例１と同一の素材を用い、図８の模式図に基づく被覆率８５．２％の本発明品のフィットネス水着を、実施例２と同一の女性大学生１２名が着用し、実施例２と同一プール、同一条件にて、時速３Ｋｍ／ｈｒの水中ウォーキングを４０分間行った。
【０１６２】
実施例２に比べ、被覆率が８５．２％と高いため、若干運動はし難いものの、この水着を着用した水中ウォーキング中の寒さは感じられず、実施例２と同様に、運動時間とともに暖かく感じるものであった。
この結果、被験者１２名における水中ウォーキング前後の体重減少量の平均値は、２６５ｇであった。この体重減少量は、発汗量に相当するものである。
【０１６３】
総合評価として、フィットネス水着として非常に適していると判断されるものであった。
【０１６４】
評価結果を表１に併せて示す。
【０１６５】
［実施例４］
実施例１と同一の素材を用い、図６の模式図に基づく被覆率３９．８％で一般水着のデザインとほぼ同様のフィットネス水着を、実施例２と同一の女性大学生１２名が着用し、実施例２と同一プール、同一条件にて、時速３Ｋｍ／ｈｒの水中ウォーキングを４０分間行った。  
【０１６６】
この水着は、実施例１と同一の本発明素材を用いたものであるが、被覆率が３９．８％と低いため、運動はし易いものの、実施例２、３に比べて暖かく感じられるものではなかった。この結果、被験者１２名における水中ウォーキング前後の体重減少量の平均値は、１６３ｇであった。この体重減少量は、発汗量に相当するものである。
【０１６７】
総合評価として、フィットネス水着としてやや不満足だが、使用できると判断されるものであった。
【０１６８】
評価結果を表１に併せて示す。
【０１６９】
［比較例３］
実施例１で作製した編物（Ｋ）の一面に、厚さ２５μｍのストレッチ防水性樹脂フィルムであるポリウレタン系樹脂フィルム膜をポリウレタン樹脂にて全面接着で貼り合わせた積層体布帛に、さらに実施例１で作製した裏地用編物（Ｂ）のメッシュ編物を、先のストレッチ性樹脂フィルムであるポリウレタン系樹脂フィルム膜の他面側にポリウレタン樹脂にて全面接着で貼り合わせて図３の断面構造模式図のような三層からなる積層構造体布帛を作製した。
【０１７０】
得られたこの三層積層体布帛は、目付４３３ｇ／ｍ2、厚さ１．３３ｍｍ、タテ方向とヨコ方向の平均伸長率が４４．５％、タテ方向とヨコ方向の平均伸長回復率が９１．３％であった。
【０１７１】
この生地を用い、図７の模式図に基づく被覆率５９．２％のフィットネス水着を作製し、実施例２と同一の女性大学生１２名が着用し、実施例２と同一プール、同一条件にて、時速３Ｋｍ／ｈｒの水中ウォーキングを４０分間行った。
【０１７２】
この水着を着用した水中ウォーキング中の寒さは、あまり感じられなかったが、布帛の目付が大きいため水着が重く、かつ、タテ方向とヨコ方向の平均伸長率が少ないため、身体が動かし難く、非常に疲れるものであった。また、被験者１２名における水中ウォーキング前後の体重減少量の平均値は、２００ｇであった。この体重減少量は、発汗量に相当するものである。
【０１７３】
総合評価として、フィットネス水着として優れていないと判断されるものであった。
【０１７４】
評価結果を表１に併せて示す。
【０１７５】
【表１】
0005764987.tif 000002
【産業上の利用可能性】
【０１７６】
本発明は、水中での保温効果が高いため、運動量が少なくても身体が冷え難く、また、運動量が少なくても発汗促進効果が期待できるフィットネス水着を効率的に低コストで提供することができる。
【符号の説明】
【０１７７】
Ｍ：フィットネス水着
Ｍ１：フィットネス水着上着部
Ｍ２：フィットネス水着パンツ部
Ｋ：編物 
Ａ：従来からの通常水着（競泳水着または遊泳水着）
Ｆ：防水性樹脂フィルム
Ｂ：裏地用編物
Ｙ：縫い糸
Ｓ：身体および肌面
Ｗ：水層部
Ｗ１：分割された水層部
Ｗ２：分割された水層部
Ｊ：熱産生
Ｘ：熱放散
Ｈ：身長
Ｅ：頚側点（けいそくてん）から下腿最小囲（かたいさいしょうい）までの鉛直距離
Ｄ：頚側点（けいそくてん）から脛骨点（けいこつてん）までの鉛直距離
Ｃ：頚側点（けいそくてん）から恥骨点（ちこつてん）までの鉛直距離
Ｃ１：上記Ｃに対応する水着の長さ
Ｄ１：上記Ｄに対応する水着の長さ
Ｅ１：上記Ｅに対応する水着の長さ
【図１】
0005764987.tif 000003
【図２】
0005764987.tif 000004
【図３】
0005764987.tif 000005
【図５】
0005764987.tif 000006
【図６】
0005764987.tif 000007
【図７】
0005764987.tif 000008
【図８】
0005764987.tif 000009
【図４】
0005764987.tif 000010
【図９】
0005764987.tif 000011